(57)【要約】【課題】表面処理されていない金属酸化物粒子を用いても沈降せず、分散安定性が良好な熱伝導性樹脂組成物を提供する。【解決手段】熱硬化性樹脂（Ａ）、表面処理されていない金属酸化物粒子（Ｂ）、および金属水酸化物粒子（Ｃ）を含み、（Ａ）〜（Ｃ）の質量が、［｛（Ｂ）＋（Ｃ）｝／｛（Ａ）＋（Ｂ）＋（Ｃ）｝］＝０．６〜０．９（質量比）および[（Ｃ）／｛（Ｂ）＋（Ｃ）｝]＝０．４〜０．９（質量比）の関係を満たし、２５℃における粘度が１０Ｐａ・ｓ以上である熱伝導性樹脂組成物。【選択図】なし【特許請求の範囲】
【請求項１】
熱硬化性樹脂（Ａ）、表面処理されていない金属酸化物粒子（Ｂ）、および金属水酸化物粒子（Ｃ）を含み、（Ａ）〜（Ｃ）の質量が、［｛（Ｂ）＋（Ｃ）｝／｛（Ａ）＋（Ｂ）＋（Ｃ）｝］＝０．６〜０．９（質量比）および[（Ｃ）／｛（Ｂ）＋（Ｃ）｝]＝０．４〜０．９（質量比）の関係を満たし、２５℃における粘度が１０Ｐａ・ｓ以上である熱伝導性樹脂組成物。
【請求項２】
金属酸化物が酸化アルミニウムである請求項１記載の熱伝導性樹脂組成物。
【請求項３】
金属水酸化物が水酸化マグネシウムである請求項１または２記載の熱伝導性樹脂組成物。
【請求項４】
熱硬化性樹脂（Ａ）がエポキシ樹脂である請求項１〜３いずれかに記載の熱伝導性樹脂組成物。
【請求項５】
エポキシ樹脂が、ジシクロペンタジエン骨格を含むものである請求項４記載の熱伝導性樹脂組成物。
【請求項６】
金属水酸化物粒子の平均粒子径が１〜５μｍである請求項１〜５いずれかに記載の熱伝導性樹脂組成物。
【請求項７】
金属酸化物粒子の平均粒子径が３〜２５μｍである請求項１〜６いずれかに記載の熱伝導性樹脂組成物。
【請求項８】
請求項１〜７いずれかに記載の熱伝導性樹脂組成物を硬化してなる成形体。
【請求項９】
請求項１〜７いずれかに記載の熱伝導性樹脂組成物を硬化してなる被膜。
【請求項１０】
請求項１〜７いずれかに記載の熱伝導性樹脂組成物を硬化してなるシート。
【発明の詳細な説明】
【技術分野】
【０００１】
本発明は、金属酸化物粒子の分散安定性が良好な熱伝導性樹脂組成物に関するものである。
【背景技術】
【０００２】
近年のパワーデバイスの発展は目覚しく、電力、産業、鉄道分野等のインフラを支える電力変換装置にとって必要不可欠なものである。特に、電気自動車、ハイブリッド自動車といったモーターを動力とする自動車の制御基板でのパワーデバイスの存在は、重大である。車載用モーター駆動に使用されるパワーデバイスの素子が制御する電流は１００〜１５０Ａ程度であり、このとき素子にはおよそ２００〜３００Ｗ／ｃｍ２の損失熱が発生するといわれている。この損失熱は素子の寿命に影響を与えるため、発生した熱を効率よく外部に放熱する必要がある。
【０００３】
一般に、素子と基板との間には、放熱促進のための熱伝導性樹脂が充填されている。素子以外の部分に漏電することを防ぐため、充填材は絶縁性である必要がある。
【０００４】
前記充填材は、通常、熱硬化性樹脂に熱伝導性である金属酸化物粒子を含んだ液状物を硬化して成形される。しかしながら、熱硬化性樹脂に金属酸化物粒子を含ませると沈殿や分離が生じるため、金属酸化物粒子の表面を化学的に修飾して沈降を抑制し、分散安定性を向上させることがおこなわれている。
【０００５】
例えば、特許文献１では、金属酸化物粒子を塩基性物質およびシランカップリング剤で表面処理したものを用いることが記載されている。
【先行技術文献】
【特許文献】
【０００６】
【特許文献１】特開２００５−１７１２０８号公報
【発明の概要】
【発明が解決しようとする課題】
【０００７】
しかしながら、特許文献１の熱伝導性樹脂を素子と基板の間の充填材として用いた場合、素子が高温になると、熱伝導性樹脂中の金属酸化物粒子の表面処理剤が分解し、ボイドやクラックが発生するという問題があった。また、表面処理剤を用いないものに比べて絶縁性が低いという問題があった。
【０００８】
本発明は、これらの問題を解決するものであり、金属酸化物粒子の分散安定性が良好で、かつ耐熱性、熱伝導性、絶縁性に優れた熱伝導性樹脂組成物を提供することである。
【課題を解決するための手段】
【０００９】
本発明者らは、このような課題を解決するために鋭意検討の結果、表面処理されていない金属酸化物粒子と、金属水酸化物粒子を併用することにより、熱伝導性、絶縁性に加えて、金属酸化物粒子の分散安定性や、耐熱性が優れた熱伝導性樹脂組成物を得ることができることを見出し、本発明に到達した。すなわち、本発明の要旨は以下の通りである。
（１）熱硬化性樹脂（Ａ）、表面処理されていない金属酸化物粒子（Ｂ）、および金属水酸化物粒子（Ｃ）を含み、（Ａ）〜（Ｃ）の質量が、［｛（Ｂ）＋（Ｃ）｝／｛（Ａ）＋（Ｂ）＋（Ｃ）｝］＝０．６〜０．９（質量比）および[（Ｃ）／｛（Ｂ）＋（Ｃ）｝]＝０．４〜０．９（質量比）の関係を満たし、２５℃における粘度が１０Ｐａ・ｓ以上である熱伝導性樹脂組成物。
（２）金属酸化物が酸化アルミニウムである（１）記載の熱伝導性樹脂組成物。
（３）金属水酸化物が水酸化マグネシウムである（１）または（２）記載の熱伝導性樹脂組成物。
（４）熱硬化性樹脂（Ａ）がエポキシ樹脂である（１）〜（３）いずれかに記載の熱伝導性樹脂組成物。
（５）エポキシ樹脂が、ジシクロペンタジエン骨格を含むものである（４）記載の熱伝導性樹脂組成物。
（６）金属水酸化物粒子の平均粒子径が１〜５μｍである（１）〜（５）いずれかに記載の熱伝導性樹脂組成物。
（７）金属酸化物粒子の平均粒子径が３〜２５μｍである（１）〜（６）いずれかに記載の熱伝導性樹脂組成物。
（８）（１）〜（７）いずれかに記載の熱伝導性樹脂組成物を硬化してなる成形体。
（９）（１）〜（７）いずれかに記載の熱伝導性樹脂組成物を硬化してなる被膜。
（１０）（１）〜（７）いずれかに記載の熱伝導性樹脂組成物を硬化してなるシート。
【発明の効果】
【００１０】
本発明によれば、表面処理されていない金属酸化物粒子を用いても、沈降が抑制され、３ヶ月以上の長期間にわたって、分散安定性が良好な熱伝導性樹脂組成物を提供することができる。また、本発明の熱伝導性樹脂組成物から得られる成形体、被膜やシートは、表面処理されていない金属酸化物粒子を用いているため、熱伝導性と絶縁性に加えて、耐熱性に優れ、高温に曝されてもボイドやクラックが発生しにくい。
【発明を実施するための形態】
【００１１】
以下、本発明について詳細に説明する。
本発明の熱伝導性樹脂組成物は、熱硬化性樹脂（Ａ）、表面処理されていない金属酸化物粒子（Ｂ）および金属水酸化物粒子（Ｃ）を含有する。
【００１２】
熱硬化性樹脂（Ａ）としては、エポキシ樹脂、フェノール樹脂、フェノキシ樹脂等が挙げられ、中でも、絶縁性が高くなることから、エポキシ樹脂が好ましい。エポキシ樹脂は、ビスフェノールＡ骨格、ビスフェノールＦ骨格、オキセタン骨格、またはジシクロペンタジエン骨格を有することが好ましく、中でも、耐熱性が高くなることから、ジシクロペンタジエン骨格を有することがより好ましい。
【００１３】
熱硬化性樹脂（Ａ）の２５℃における粘度は、１００〜４０００ｍＰａ・ｓであることが好ましく、２００〜２０００ｍＰａ・ｓであることがより好ましい。（Ａ）の粘度を２００〜２０００ｍＰａ・ｓとすることで、（Ｂ）の分散安定性を向上させやすい。
【００１４】
本発明の熱伝導性樹脂組成物には、表面処理されていない金属酸化物粒子（Ｂ）を含有させる必要がある。（Ｂ）を含有させることで、本発明の樹脂組成物に熱伝導性および絶縁性を付与することができる。（Ｂ）は表面処理されていないことが必要である。（Ｂ）として表面処理された金属酸化物粒子を用いた場合、耐熱性、絶縁性が低下するので好ましくない。なお、「表面処理されていない」とは、金属酸化物粒子の表面が有機物によって改質されていないことを言い、例えば、５００℃で１０時間加熱した際に質量減少率が０．３質量％以下になることを指す。表面処理としては、エポキシシランやシラノールエステル等による表面処理が挙げられる。（Ｂ）の金属酸化物としては、酸化アルミニウム、酸化カルシウム、酸化マグネシウム、酸化亜鉛、酸化チタン、酸化ケイ素、酸化鉄、酸化銅、酸化ジルコニウム、炭酸マグネシム等が挙げられ、中でも、絶縁性が高くなることから、酸化アルミニウムが好ましい。これらは無機物でコーティングされたものであってもよい。（Ｂ）の粒子形状は、球状であるか、鱗片状であることが好ましい。（Ｂ）の形状が球状である場合、（Ｂ）の粒子径は３〜２５μｍであることが好ましい。一方、（Ｂ）の形状が鱗片状である場合、（Ｂ）の粒子径は０．６〜１０μｍであること好ましい。（Ｂ）の粒子径をこの範囲とすることで、（Ｂ）の分散安定性を向上させやすい。
【００１５】
また、本発明の熱伝導性樹脂組成物には、金属水酸化物粒子（Ｃ）を含有させる必要がある。（Ｃ）を含有させることで、（Ｂ）の分散安定性を向上させることができる。熱伝導性樹脂組成物に（Ｃ）が含まれていない場合、金属酸化物粒子（Ｂ）の分散安定性を維持することができない。（Ｃ）としては、水酸化マグネシウム、水酸化アルミニウム、水酸化カルシウム、水酸化カリウム、水酸化鉄、水酸化銅（ＩＩ）等が挙げられ、中でも、絶縁性が高くなることから、水酸化マグネシウムが好ましい。理由は定かではないが、（Ｃ）は表面処理なしに熱硬化性樹脂への良好な分散安定性を有しており、表面処理は特に必要としない。（Ｃ）の形状は、球状であるか、鱗片状であることが好ましく、中でも、鱗片状であることが好ましい。（Ｃ）の形状が鱗片状である場合、その粒子径は１〜５μｍであることが好ましく、１〜３μｍであることがより好ましい。粒子径を１〜５μｍとすることで、（Ｂ）の分散安定性を向上させやすい。
【００１６】
（Ａ）〜（Ｃ）の合計に対する、（Ｂ）と（Ｃ）の合計の含有比率は、６０〜９０質量％とすることが必要で、８０〜９０質量％とすることが好ましい。（Ｂ）と（Ｃ）の合計の含有比率が６０質量％未満である場合、熱伝導性や絶縁性が低くなるので好ましくない。一方、（Ｂ）と（Ｃ）の合計の含有比率が９０質量％を超える場合、絶縁性が低くなるので好ましくない
【００１７】
また、（Ｂ）と（Ｃ）の合計に対する（Ｃ）の含有比率は、４０〜９０質量％とすることが必要で、６０〜９０質量％とすることが好ましい。（Ｃ）の含有比率が４０質量％未満の場合、（Ｂ）の分散安定性が低下するので好ましくない。一方、（Ｃ）の含有比率が９０質量％を超える場合、熱伝導性が低下するので好ましくない。
【００１８】
本発明の熱伝導性樹脂組成物には、（Ａ）〜（Ｃ）の合計１００質量部に対して１０質量部を超えない範囲で、（Ｂ）および（Ｃ）以外の熱伝導性物質を含んでいてもよい。そのような熱伝導性物質としては、金属シリコン粒子、窒化アルミナ、窒化ホウ素、炭酸マグネシウム等が挙げられる。
【００１９】
本発明の熱伝導性樹脂組成物には、粘度を下げるため、有機溶媒が含まれていてもよい。有機溶媒としては、Ｎ，Ｎ−ジメチルホルムアミド、Ｎ，Ｎ−ジメチルアセトアミド、ヘキサメチルリン酸トリアミド等のアミド化合物、プロピレングリコールモノメチルエーテル、ジエチレングリコールエチルエーテル、ジエチレングリコールジメチルエーテル、トリエチレングリコールジメチルエーテル、アニソール、フェネトール等のエーテル化合物、ｏ−ジクロロベンゼン、ｍ−ジクロロベンゼン、３，４−ジクロロトルエン等のハロゲン化芳香族化合物、ニトロベンゼン、ジメチルスルホキシド、スルホラン、テトラメチル尿素、Ｎ−メチル−２−ピロリドン等が挙げられ、中でも、熱硬化性樹脂との相溶性が高いことから、エーテル化合物が好ましい。有機溶媒は、単独で使用してもよいし、２種以上を併用してもよい。
【００２０】
本発明の熱伝導性樹脂組成物には、（Ａ）〜（Ｃ）の合計１００質量部に対して１０質量部を超えない範囲で、熱可塑性樹脂を含んでいてもよい。熱可塑性樹脂としては、ポリフェニレンサルファイド、ポリアリレート、ポリスルホン、ポリエーテルスルホン、ポリエーテルエーテルケトン、ポリエーテルケトン、ポリカーボネート、ポリイミド、ベンゾオキサジン、ポリベンゾオキサゾールとベンゾオキサジンとの反応物等が挙げられる。
【００２１】
また、本発明の熱伝導性樹脂組成物には硬化剤や硬化触媒を含んでいてもよい。硬化剤としては、脂環式酸無水物、シクロヘキサントリカルボンサン酸無水物、ポリアリルアミン、ドデカメチレンジアミン、トリグリシジルイソシアネート、ポリイソシアネート、脂肪族アミン、芳香族アミン、変性アミン、ダイアセトンアクリルアマイド、多官能チオール化合物、ポリアミノアミド、イソシアネートモノマー、有機ジルコニウム、有機チタン、アルキルフェノン系、ビズイミダゾール、マレイド等が挙げられる。硬化触媒としては、トリス（ジメチルアミノメチル）フェノール、トリスエチルヘキシル酸塩等が挙げられる。
【００２２】
熱伝導性樹脂組成物中の熱硬化性樹脂（Ａ）と硬化剤の配合比率は、硬化剤の活性水素量が、（Ａ）の末端基量に対して、０．８〜２．０倍当量となるようにすることが好ましく、１．２〜１．７倍当量とすることがより好ましい。前記配合比率を０．８〜２．０倍当量の範囲とすることで、速やかに硬化させることができる。
【００２３】
本発明の熱伝導性樹脂組成物には、特性を損なわない範囲において、さらに、可塑剤、分散剤、レベリング剤等を含んでいてもよい。
【００２４】
本発明の熱伝導性樹脂組成物の２５℃における粘度は１０Ｐａ・ｓ以上であることが必要であり、１０〜２０Ｐａ・ｓであることが好ましい。粘度が１０Ｐａ・ｓ未満の場合、金属酸化物粒子の沈降速度が大きくなり、本発明で要求される分散安定性を達成できなくなるため好ましくない。
【００２５】
本発明の熱伝導性樹脂組成物をパワーデバイス等の用途に用いるためには、熱伝導率は１Ｗ／（ｍ・Ｋ）以上とすることが好ましく、２Ｗ／（ｍ・Ｋ）以上とすることがより好ましい。熱伝導率は金属酸化物粒子や金属水酸化物粒子の種類や量を変更することで制御することができる。また、絶縁破壊電圧は、３０ｋＶ／ｍｍ以上とすることが好ましく、５０ｋＶ／ｍｍ以上とすることがより好ましい。絶縁破壊電圧は金属酸化物粒子や金属水酸化物粒子の種類や量を変更したり、分散性を調整したりすることで制御することができる。
【００２６】
熱伝導性樹脂組成物の製造方法は、（Ａ）、（Ｂ）および（Ｃ）が混合できれば、特に限定されない。例えば、（Ａ）、（Ｂ）および（Ｃ）を同時に混合してもよいし、（Ｂ）と（Ｃ）を混合した後（Ａ）を混合してもよいし、また、（Ａ）と（Ｂ）を混合した後（Ｃ）を混合してもよいし、（Ａ）と（Ｃ）を混合した後（Ｂ）を混合してもよい。
【００２７】
混合方法としては、攪拌翼、振動攪拌、ディゾルバーによって攪拌する方法等が挙げられる。中でも、振動攪拌によってプレミックスをおこない、ディゾルバーによってさらに攪拌する方法が、（Ｂ）の分散安定性をより向上させることができ、好ましい。
【００２８】
振動攪拌によって混合する場合、３０〜５０Ｈｚの振動を与えることが好ましい。この範囲の振動を与えることで、攪拌熱による発熱を抑制しながら速やかに熱伝導性樹脂組成物を分散することができる。
【００２９】
また、ディゾルバーによって混合する場合、攪拌熱による発熱を抑制するため、チラーを用いてもよい。発熱を抑制することで硬化を抑制することができ、流動性を保ちながら混合することができる。
【００３０】
混合した熱伝導性樹脂組成物は、さらに、ハイブリッドミキサー等によって、攪拌脱泡することが好ましい。熱伝導性樹脂組成物を脱泡することで、これを成形体や被膜やシートとした際、それらの中の気泡を減らすことができ、絶縁性や熱伝導性が向上する。
【００３１】
熱伝導性樹脂組成物は、金型に流し込み加熱硬化させることで各種成形品に加工することができる。
【００３２】
熱伝導性樹脂組成物には、必要に応じて、酸化防止剤、帯電防止剤、難燃剤、難燃助剤、熱安定剤、繊維状補強材等を添加してもよい。繊維状補強材としては、ガラス繊維や炭素繊維等が挙げられる。
【００３３】
また、本発明の熱伝導性樹脂組成物は、基材に塗工し加熱硬化することで、被膜を形成させることができる。
【００３４】
塗工方法は、特に限定されないが、ワイヤーバーコーター塗り、フィルムアプリケーター塗り、はけ塗りやスプレー塗り、グラビアロールコーティング法、スクリーン印刷法、リバースロールコーティング法、リップコーティング、エアナイフコーティング法、カーテンフローコーティング法、浸漬コーティング法等が挙げられる。
【００３５】
被膜の厚みは、熱伝導性樹脂組成物の粘度や塗工方法により異なるが、例えば、アプリケーターを用いた場合、アプリケーターの隙間幅を変更することで調整でき、また、ワイヤーバーコーターの場合、バーコーターに巻きつけられた針金直径を変更することで調整することができる。
【００３６】
また、本発明の熱伝導性樹脂組成物は、押出成形法または溶媒キャスト法によりシートとすることができる。
【００３７】
押出成形法とは、熱伝導性樹脂組成物を押出機に投入し、溶融樹脂をＴダイから基材上に押出し、その後、加熱硬化して熱伝導性シートを得る方法である。一方、溶媒キャスト法とは、熱伝導性樹脂組成物を有機溶媒と混合した後、その溶液を基材に塗工し、加熱硬化して熱伝導性シートを得る方法である。
【００３８】
押出成形法、溶媒キャスト法において用いる基材としては、離型性のフィルムが好ましく、例えば、フッ素系樹脂フィルム、ポリアミドフィルム、シリコーンやフッ素化合物をコートしたフィルム等が挙げられる。溶媒キャスト法において用いられる有機溶媒としては、粘度を下げるために用いる前述の有機溶媒が挙げられる。シートは、離型性のフィルムを剥がすことで得ることができる。なお、シートは両面に離型フィルムを貼り付けることで、長期間保存することができる。
【００３９】
成形時、被膜作製時、シート作製時いずれの場合においても、硬化温度は６０〜１８０℃とすることが好ましい。硬化温度をこの範囲とすることで、それらの中の気泡を減らすことができる。硬化時間は３０分〜５時間とすることが好ましい。３〜３０分で半硬化状態になり、３０分〜２時間で完全硬化状態となる。
【００４０】
本発明のシートの厚みは、特に限定されるものではないが、例えば、５０〜２００μｍとすることができる。
【００４１】
本発明の熱伝導性樹脂組成物は、表面処理されていない金属酸化物粒子を用いるため、従来に比べて耐熱性が向上しており、熱伝導性シートや熱伝導性被膜として用いた場合においてクラックや気泡が発生しない。そのため、パワーデバイス、パソコン、家庭用ゲーム機等のコンピュータ類の部品、ＤＶＤプレーヤー、ＤＶＤレコーダーの部品、ＨＤＤレコーダーの部品、家庭用テレビ、プラズマディスプレイ、液晶テレビ等のディスプレイ電源ユニット等の部品、携帯電話、各種ＡＶ機器、ＯＡ機器等の部品、カーステレオ、カーナビゲーションシステム、インバーター、照明、自動車電装部材の部品に好適に用いることができる。
【実施例】
【００４２】
以下、本発明を実施例によって具体的に説明するが、本発明はこれらによって限定されるものではない。
【００４３】
１．測定方法
（１）平均粒子径
第一測範製作所社製グラインドゲージを用いて、ＪＩＳ  Ｋ５６００−２−５に準拠して測定した。
【００４４】
（２）粘度
Ｂｒｏｏｋｆｉｅｌｄ社製ＤＶ−Ｉを用いて、回転開始後２分後の値を読み取り、その値を粘度とした。なお、スピンドルはＳ６４を用い、回転速度は３ｒｐｍ、温度は２５℃±１℃でおこなった。
【００４５】
（３）分散安定性
熱伝導性樹脂組成物２５ｍＬを、容量７０ｍＬのサンプル瓶に入れ静置した。静置後３ヵ月後、６ヵ月後の外観を目視で確認し、以下の基準で評価した。なお、少しでも金属酸化物粒子または金属水酸化物粒子が沈降している場合は「分離している」と判断し、沈降していない場合は、「安定している」と判断した。
◎：静置直後、３ヵ月後、６ヵ月後、いずれも安定していた。
○：静置直後、３ヵ月後は安定していたが、静置後６ヵ月後には分離していた。
×：静置直後は安定していたが、３ヵ月後には分離していた。
【００４６】
（４）絶縁破壊電圧
熱伝導性樹脂組成物中の熱硬化性樹脂１００質量部に対し、硬化剤としてポリアミドアミン系硬化剤（アデカ社製ＧＭ６５０、活性水素量：１０５ｇ／当量）を、硬化剤の活性水素量が熱硬化性樹脂の末端基量に対して１．５倍当量になるように混合し、ハイブリッドミキサー（ＴＨＮＫＹ社製ＡＲＥ２５０）を用いて２０００ｒｐｍで５分間脱泡攪拌をおこなった。
硬化剤入りの熱伝導性樹脂組成物を、安田精機製フィルムアプリケーター（Ｎｏ．５４２−Ａ１３）を用い、シリコーンコートしたＰＥＴフィルム上に塗工した後、熱風乾燥機を用いて、１５０℃で１時間硬化し、厚さが２００μｍの熱伝導性シートを作製した。
得られた熱伝導性シートを用いて、ＪＩＳ  Ｃ２１１０に準拠して測定した。
【００４７】
（５）熱伝導率（光交流法）
（４）と同様の操作をおこなって厚さ１００μｍのシートを作製し、アルバック理工社製ＬａｓｅｒＰＩＴを用いて、以下の条件で熱拡散率を測定し、下記式により熱伝導率を求めた。なお、比熱は、パーキンエルマー社製ダイアモンドＤＳＣを用いて、ＪＩＳ  Ｋ７１２３に準拠して測定した値を用いた。
交流光の周波数：０．１Ｈｚ
雰囲気：減圧下（０．０１Ｐａ以下）
温度条件：２５℃
熱伝導率（Ｗ／（ｍ・Ｋ））＝熱拡散率（ｍ２／s）×比熱(Ｊ／（ｇ・Ｋ）)×密度（ｇ／ｍ３）
【００４８】
（６）耐熱性
（４）で得られた脱泡攪拌した熱伝導性組成物組成物を、金型に入れ、１００℃、２４時間硬化し、０．５ｃｍ×０．５ｃｍ×５ｃｍのサンプルを作製した。
得られたサンプルを、１５０℃の恒温槽にいれ、１６８時間の熱処理をおこない、熱処理前後のサンプルについて、島津製作所社製オートグラフを用いて、引張強度を測定した。処理前の引張強度の値を基準として、下記式により強度保持率を算出し、以下の基準で評価した。なお、測定は、２３℃、湿度５０％ＲＨの環境下、引張速度０．５ｍｍ／秒でおこなった。
強度保持率（％）＝（熱処理後の引張強度／熱処理前の引張強度）×１００
○：強度保持率が９５％以上
△：強度保持率が５０％以上９５％未満
×：強度保持率が５０％未満 
【００４９】
２．使用材料
＜熱硬化性樹脂＞
（１）エポキシ樹脂Ａ
アデカ社製エポキシ樹脂  ＥＰ４０８８Ｓ、ジシクロペンタジエンとエピクロロヒドリンの重合体、エポキシ当量:１７０ｇ／当量、粘度：２００Ｐａ・ｓ
（２）エポキシ樹脂Ｂ
アデカ社製エポキシ樹脂  ＥＰ４５００Ａ、ビスフェノールＡとエピクロロヒドリンの重合体、エポキシ当量:１７５ｇ／当量、粘度：２００Ｐａ・ｓ
（３）フェノール樹脂
ＤＩＣ社製フェノール樹脂  １１９６、フェノール当量：１７５ｇ／当量、粘度：２００Ｐａ・ｓ
【００５０】
＜表面処理された酸化アルミニウム粒子＞
球状の酸化アルミニウム粒子（マイクロン社製ＡＸ３−３２）１００質量部とエポキシシラン（信越化学社製ＫＢＭ４０３）５質量部を混合し、１０分間攪拌した。その後、攪拌しながら、１００℃に加熱し、粒子表面にシロキサン結合を形成させ、表面処理された酸化アルミニウム粒子を得た。
【００５１】
実施例１  
エポキシ樹脂Ａ１４質量部に対し、表面処理されていない鱗片状の水酸化マグネシウム粒子（宇部マテリアルズ社製）７４質量部と表面処理されていない球状の酸化アルミニウム粒子（マイクロン社製）１２質量部を混合し、振動攪拌機を用いて、２５℃で１０分間浸盪させた。その後、ディゾルバー（ＨＥＩＤＯＮ社製  ＢＬ１２００）を用いて、内温を３０〜４０℃に保ちながら、回転数１０００ｒｐｍで１時間攪拌をおこない、熱伝導性樹脂組成物を得た。
【００５２】
実施例２〜１６、比較例１〜８
表１に示すように、熱硬化性樹脂と金属酸化物粒子や金属水酸化物粒子の種類と含有量を変更した以外は、実施例１と同様に熱伝導性組成物組成物を作製した。
【００５３】
熱伝導性組成物組成物の樹脂組成およびその特性値を表１に示す。
【００５４】
【表１】
2012211304.tif 000002
【００５５】
実施例１〜１６は、表面処理されていない金属酸化物粒子に加えて、金属水酸化物粒子を用いていたため、分散安定性が良好で、耐熱性、絶縁性、熱伝導性に優れていた。
実施例１〜６、８〜１２は、（Ａ）としてジシクロペンタジエン−エピクロロヒドリンからなるエポキシ樹脂を用いていたため、耐熱性が特に良好であった。
実施例１〜７、１２〜１６は、（Ｂ）および（Ｃ）の粒子径が本発明における好ましい粒子径の範囲であったため、実施例８〜１１に比べて分散安定性が良好であった。
実施例１〜１１は、好ましい熱硬化性樹脂であるエポキシ樹脂、好ましい金属酸化物粒子である酸化アルミニウム、好ましい金属水酸化物粒子である水酸化マグネシウムを用いたため、実施例１２〜１６に比べて絶縁性が良好であった。
【００５６】
比較例１は、（Ａ）〜（Ｃ）の合計に対する、（Ｂ）と（Ｃ）の合計の含有比率が６０質量％未満であったため、分散安定性悪く、絶縁性、熱伝導性が悪かった。
比較例２は、（Ａ）〜（Ｃ）の合計に対する、（Ｂ）と（Ｃ）の合計の含有比率が９０質量％を超えていたため、分散安定性、絶縁性が劣っていた。
比較例３は、粘度が低かったため、分散安定性が劣っていた。
比較例４は、金属酸化物粒子としてエポキシシランで表面処理された酸化アルミニウムを用いていたため、耐熱性が劣っていた。
比較例５、８は、金属水酸化物粒子を含んでいなかったため、分散安定性が劣っていた。
比較例６は、（Ｂ）と（Ｃ）の合計に対する（Ｃ）の含有比率が４０質量％未満であったため、分散安定性が劣っていた。
比較例７は、金属酸化物粒子を含んでいなかったため、熱伝導性が劣っていた。